(57)【要約】  本発明に係るポリチオール化合物の製造方法は、２−メルカプトエタノールと、下記一般式（１）で表されるエピハロヒドリン化合物と、を１０〜５０℃の温度下で反応させて、下記式（２）で表されるポリアルコール化合物を得る工程と、得られたポリアルコール化合物とチオ尿素とを、塩化水素存在下に反応させてイソチウロニウム塩を得る工程と、得られたイソチウロニウム塩を含む反応液を１５〜６０℃の温度に維持しながら、該反応液に８０分以内にアンモニア水を加え、該イソチウロニウム塩を加水分解し、下記式（５）で表されるポリチオール化合物を得る工程と、得られたポリチオール化合物を含む溶液に、２５〜３６％濃度の塩酸を加え、１０〜５０℃の温度で洗浄し、ポリチオール化合物を精製する工程と、を含む。2014027427.tif 0000312014027427.tif 0000322014027427.tif 000033
2014027427.tif 000002
【特許請求の範囲】
【請求項１】
２−メルカプトエタノールと、下記一般式（１）
【化１】
2014027427.tif 000027
（式中、Ｘはハロゲン原子を表す。）
で表されるエピハロヒドリン化合物と、を１０〜５０℃の温度下で反応させて、下記式（２）
【化２】
2014027427.tif 000028
で表されるポリアルコール化合物を得る工程と、
得られた式（２）で表されるポリアルコール化合物とチオ尿素とを、塩化水素存在下に反応させてイソチウロニウム塩を得る工程と、
得られたイソチウロニウム塩を含む反応液を１５〜６０℃の温度に維持しながら、該反応液に８０分以内にアンモニア水を加え、該イソチウロニウム塩を加水分解し、下記式（５）
【化３】
2014027427.tif 000029
で表されるポリチオール化合物を得る工程と、
得られたポリチオール化合物を含む溶液に、２５〜３６％濃度の塩酸を加え、１０〜５０℃の温度で洗浄し、ポリチオール化合物を精製する工程と、
を含む、ポリチオール化合物の製造方法。
【請求項２】
前記式（２）で表されるポリアルコール化合物を得る工程は、
２−メルカプトエタノールと、一般式（１）で表されるエピハロヒドリン化合物と、を１０〜２０℃の温度下で反応させて、下記式（３）
【化４】
2014027427.tif 000030
で表される化合物を得る工程と、
式（３）で表される前記化合物と２−メルカプトエタノールとを１０〜５０℃の温度下で反応させて、式（２）で表される前記ポリアルコール化合物を得る工程と、を含む、請求項１に記載のポリチオール化合物の製造方法。
【請求項３】
請求項１または２に記載の製造方法を用いる、ポリチオール化合物の工業的製造方法。
【請求項４】
請求項１乃至３のいずれかに記載の製造方法で得られたポリチオール化合物を含有する光学材料用重合性組成物。
【請求項５】
請求項４に記載の光学材料用重合性組成物を硬化させて得られる成形体。
【請求項６】
請求項５に記載の成形体からなるプラスチックレンズ。
【発明の詳細な説明】
【技術分野】
【０００１】
本発明は、ポリチオール化合物の製造方法、光学材料用重合性組成物およびその用途に関する。
【背景技術】
【０００２】
プラスチックレンズは、無機レンズに比べ軽量で割れ難く、染色が可能なため、近年、眼鏡レンズ、カメラレンズ等の光学素子に急速に普及してきている。【０００３】
プラスチックレンズ用樹脂には、さらなる高性能化が要求されてきており、高屈折率化、高アッベ数化、低比重化、高耐熱性化等が求められてきた。これまでにも様々なレンズ用樹脂素材が開発され使用されている。【０００４】
その中でも、ポリチオウレタン系樹脂からなる光学材料は、高屈折率、高アッベ数であり、耐衝撃性、染色性、加工性等に優れる。ポリチオウレタン系樹脂は、ポリチオールとポリイソ（チオ）シアナート化合物等と、を反応させて得られる。【０００５】
プラスチックレンズに用いられる場合、ポリチオウレタン系樹脂には、着色が少なく樹脂色相に優れ、透明であることが求められている。ポリチオールの品質が悪い場合、得られる樹脂の品質も悪くなる場合があった。
ポリチオールの製造方法に関する特許文献としては以下のものを挙げることができる。【０００６】
特許文献１または２には、２−メルカプトエタノールとエピクロルヒドリンとを反応させ、得られた化合物をチオ尿素と反応させてイソチウロニウム塩を得て、次いでイソチウロニウム塩を加水分解し、特定のポリチオール化合物を得る方法が記載されている。【０００７】
特許文献３には、ポリチオール化合物の製造方法において、２−メルカプトエタノールに含まれる特定の不純物の量を、所定の範囲とする方法が記載されている。
特許文献４には、ポリチオール化合物の製造方法において、チオ尿素に含まれるカルシウム含有量を、所定の範囲とする方法が記載されている。
特許文献５には、ポリチオール化合物の製造方法において、チオ尿素に含まれるカルシウム含有量と、２−メルカプトエタノールに含まれる特定の不純物の量とを、所定の範囲とする方法が記載されている。
【先行技術文献】
【特許文献】
【０００８】
【特許文献１】特開平２−２７０８５９号公報
【特許文献２】特開平７−２５２２０７号公報
【特許文献３】国際公開第２００７／１２９４４９号パンフレット
【特許文献４】国際公開第２００７／１２９４５０号パンフレット
【特許文献５】韓国特許２０１０−００７８１２０号公報
【発明の概要】
【０００９】
しかしながら、これらの文献記載の方法において得られるポリチオール化合物を用いて、ポリチオウレタン系樹脂からなるプラスチックレンズを製造した場合、色相、透明性、脈理等の品質に改善の余地があった。
【００１０】
小規模な生産で得られたポリチオール化合物を用いてプラスチックレンズを製造した場合には、品質に問題が生じないことがあっても、実際の工業規模での生産において、継続して繰り返しポリチオール化合物を製造した場合、製造ロット間で、ポリチオール化合物の品質がばらつくことがあった。そして、そのようなポリチオール化合物を用いて製造した場合、色相、透明性、光学的均質性等の品質に問題があるプラスチックレンズが得られることがあった。すなわち、ポリチオール化合物から得られるプラスチックレンズのうち上記品質を満たすプラスチックレンズが含まれる良品率（良品の製品数/全生産製品数）も低下する場合があった。
【００１１】
しかしながら、その原因が不明であり、不良品であるポリチオール化合物が多発する場合もあった。しかも、モノマーとしてのポリチオール化合物の品質評価を、ポリチオール化合物の化学分析値から行うことは困難であり、ポリチオール化合物から実際に得られるプラスチックレンズでの評価から判断せざるを得なかった。工業的生産において、所望の品質を有するプラスチックレンズを得ることができないポリチオール化合物は、モノマーとして用いることはできない。そのため、所望の品質を有するプラスチックレンズ製品を安定して得ることができるポリチオール化合物の製造方法を確立することは、ポリチオール化合物の工業的な生産効率の面から、また経済性の面から極めて重要なことである。
【００１２】
なぜなら、チオウレタン樹脂からなるプラスチックレンズは、レンズ１枚単位で製造される。具体的には、まず、ガラス型モールドにチオウレタン系重合性組成物を注入し、加熱下に重合し硬化させた後、ガラス型モールドより離型させることでレンズ１枚が製造される。つまり、チオウレタン系プラスチックレンズ１枚を得るために、多くの工程や操作等が必要である。また、チオウレタン系プラスチックレンズが所望の品質に合格しない場合、熱可塑性樹脂等からなる製品とは異なりチオウレタン樹脂として再使用することは困難である。そのため、所望の品質を有するプラスチックレンズ製品を安定して得ることができるポリチオール化合物の製造方法を確立することは、プラスチックレンズの工業的な生産効率の面から、また経済性の面からも極めて重要なことである。
【００１３】
そのため、工業的規模で、継続して繰り返しポリチオール化合物を生産する場合において、製造ロット間でポリチオール化合物の品質がばらつかず、所望の品質を有するプラスチックレンズの原料となるポリチオール化合物を安定して得ることができる製造安定性に優れたポリチオール化合物の製造方法を確立する必要がある。
【００１４】
本発明は以下に示すことができる。
［１］  ２−メルカプトエタノールと、下記一般式（１）
【００１５】
【化１】
2014027427.tif 000003
【００１６】
（式中、Ｘはハロゲン原子を表す。）
で表されるエピハロヒドリン化合物と、を１０〜５０℃の温度下で反応させて、下記式（２）
【００１７】
【化２】
2014027427.tif 000004
で表されるポリアルコール化合物を得る工程と、
得られた式（２）で表されるポリアルコール化合物とチオ尿素とを、塩化水素存在下に反応させてイソチウロニウム塩を得る工程と、
得られたイソチウロニウム塩を含む反応液を１５〜６０℃の温度に維持しながら、該反応液に８０分以内にアンモニア水を加え、該イソチウロニウム塩を加水分解し、下記式（５）
【化３】
2014027427.tif 000005
で表されるポリチオール化合物を得る工程と、
得られたポリチオール化合物を含む溶液に、２５〜３６％濃度の塩酸を加え、１０〜５０℃の温度で洗浄し、ポリチオール化合物を精製する工程と、
を含む、ポリチオール化合物の製造方法。
［２］  前記式（２）で表されるポリアルコール化合物を得る工程は、
２−メルカプトエタノールと、一般式（１）で表されるエピハロヒドリン化合物と、を１０〜２０℃の温度下で反応させて、下記式（３）
【００１８】
【化４】
2014027427.tif 000006
【００１９】
で表される化合物を得る工程と、
式（３）で表される前記化合物と２−メルカプトエタノールとを１０〜５０℃の温度下で反応させて、式（２）で表される前記ポリアルコール化合物を得る工程と、を含む、［１］に記載のポリチオール化合物の製造方法。
［３］  ［１］または［２］に記載の製造方法を用いる、ポリチオール化合物の工業的製造方法。
［４］  ［１］乃至［３］のいずれかに記載の製造方法で得られたポリチオール化合物を含有する光学材料用重合性組成物。
［５］  ［４］に記載の光学材料用重合性組成物を硬化させて得られる成形体。
［６］  ［５］に記載の成形体からなるプラスチックレンズ。
【００２０】
なお、本発明における洗浄とは、生成物を含む有機層を水、酸又はアルカリ水溶液で撹拌、混合し、静置後、分液し、反応生成物を含む有機層を得る工程を意味する。水洗浄とは水による洗浄、酸洗浄とは酸性水溶液による洗浄、アルカリ（アンモニア水）洗浄とは、アルカリ水溶液（アンモニア水）による洗浄を意味する。
【００２１】
本発明のポリチオール化合物の製造方法から得られるポリチオール化合物を用いることにより、色相、透明性、脈理等の品質に優れたポリチオウレタン系樹脂からなるプラスチックレンズを得ることができる。そして、本発明によれば、実際の工業規模での生産において、繰り返しポリチオール化合物を製造した場合でも、製造ロット間でポリチオール化合物の品質がばらつかず、所望の品質を有するプラスチックレンズを安定して得ることができ、ポリチオール化合物の製造安定性に優れた製造方法を提供することができる。そして、プラスチックレンズの原料として好適なポリチオール化合物を安定的に供給することができる。さらに、このような方法で得られたポリチオール化合物を用いることにより、得られる製品の歩留まり、良品率を改善することができる。
【発明を実施するための形態】
【００２２】
本発明の「４−メルカプトメチル−１，８−ジメルカプト−３，６−ジチアオクタンを主成分とするポリチオール化合物（以下単にポリチオール化合物）の製造方法」を、以下の実施の形態に基づいて説明する。
【００２３】
本実施形態のポリチオール化合物の製造方法は、下記の工程を含むことができる。
工程Ａ：２−メルカプトエタノールと、下記一般式（１）で表されるエピハロヒドリン化合物とを、１０〜５０℃の温度下で反応させて、下記式（２）で表されるポリアルコール化合物を得る。
【００２４】
【化５】
2014027427.tif 000007
【００２５】
（式中、Ｘはハロゲン原子を表す。）
【化６】
2014027427.tif 000008
【００２６】
工程Ｂ：工程Ａで得られたポリアルコール化合物とチオ尿素とを、塩化水素存在下に反応させてイソチウロニウム塩を得る。
工程Ｃ：工程Ｂで得られたイソチウロニウム塩を含む反応液を１５〜６０℃の温度に維持しながら、該反応液に８０分以内にアンモニア水を加え、該イソチウロニウム塩を加水分解し、下記式（５）で表されるポリチオール化合物を得る。
【００２７】
【化７】
2014027427.tif 000009
【００２８】
工程Ｄ：工程Ｃで得られたポリチオール化合物を含む溶液に、２５〜３６％濃度の塩酸を加え、１０〜５０℃の温度で洗浄し、ポリチオール化合物を精製する。
【００２９】
本実施形態の製造方法によれば、特に工程Ａと工程Ｃと工程Ｄを本発明の範囲内で行うことにより、得られたポリチオール化合物を用いて製造されたポリチオウレタン系樹脂からなるプラスチックレンズは、色相、透明性、脈理等の品質に優れる。また、本実施形態の製造方法によれば、実際の工業規模での生産において、繰り返しポリチオール化合物を製造した場合でも、製造ロット間でポリチオール化合物の品質がばらつかず、所望の品質を有するポリチオール化合物を安定して得ることができ、製造安定性に優れる。本実施形態の製造方法は、ポリチオール化合物の工業的製造方法として特に有用である。
以下、各工程順に説明する。
【００３０】
（工程Ａ）
工程Ａにおいては、２−メルカプトエタノールと、下記一般式（１）で表されるエピハロヒドリン化合物と、を反応させて、ポリアルコール化合物として下記式（２）で表されるトリオール化合物を得ることができる。
【００３１】
【化８】
2014027427.tif 000010
【００３２】
【化９】
2014027427.tif 000011
【００３３】
上記一般式（１）中、Ｘは、フッ素原子、塩素原子、臭素原子またはヨウ素原子であるハロゲン原子であり、好ましくは塩素原子である。
【００３４】
本実施形態において、当該反応は１０〜５０℃、好ましくは１５〜５０℃、より好ましくは２５〜４５℃の範囲で行うことができる。反応温度が１０℃より低いと、反応前半で反応が十分に進行せず、反応系内に未反応物が滞留し急激に反応が進行することがあり、５０℃より高いとレンズの色相が悪化することがある。つまり、上記温度範囲であれば、反応の制御性に優れ、さらに得られるプラスチックレンズの色相にも優れる。
当該反応は、２〜１２時間、好ましくは３〜１０時間で行うことができる。
【００３５】
前記反応は、例えば以下のように行うことができる。まず、２−メルカプトエタノールと塩基とを必要に応じて水または、メタノール、エタノール等の低級アルコール溶媒中に加えた後、エピハロヒドリンを滴下し、反応を行う。反応温度および反応時間は、上述の範囲となるように調整することが好ましい。なお、反応時間にはエピハロヒドリン滴下時間が含まれ、滴下の際の反応溶液の温度は前記反応温度に調整する必要がある。２−メルカプトエタノールの使用量は、エピハロヒドリン１モルに対し１．８モル以上、３モル以下必要であり、１．８モル以上、３モル以下が好ましく、１．９モル以上、２．１モル以下がより好ましい。
【００３６】
塩基としては、水酸化ナトリウム、水酸化カリウム等の金属水酸化物、炭酸ナトリウム、炭酸カリウム等の金属炭酸塩、トリエチルアミン、トリブチルアミン等の第三級アミンが挙げられるが、反応性と経済性の面から水酸化ナトリウムが最も好ましい。塩基の使用量は、１価塩基の場合、エピハロヒドリン１モルに対して０．５モル以上、２モル以下であり、０．９モル以上、１．１モル以下が好ましい。２価塩基の場合は１価塩基の使用量の半分の量が好ましい。塩基は水溶液、アルコール溶液等として用いることができ、溶液として用いる場合、塩基の濃度は適宜選択することができる。
【００３７】
また、上記方法以外にも、一旦下記式（３）で表されるジオール化合物を生成させ、その後２−メルカプトエタノールを滴下させて２段階の反応により式（２）で表されるトリオール化合物を得ることもできる。
当該方法は、まず、２−メルカプトエタノールと、前記一般式（１）で表されるエピハロヒドリン化合物とを反応させて、下記式（３）で表される化合物を得る。
【００３８】
【化１０】
2014027427.tif 000012
【００３９】
反応温度は、１０〜２０℃である。反応時間は、２〜１０時間程度である。
【００４０】
次いで、式（３）で表される前記化合物と２−メルカプトエタノールとを反応させて、式（２）で表されるトリオール化合物を得る。反応温度は、１０〜５０℃、好ましくは１５〜５０℃、より好ましくは２５〜４５℃である。反応時間は、２〜１２時間程度である。
これらの工程を上記温度範囲で行うことにより、反応の制御性に優れ、さらに得られるプラスチックレンズの色相にも優れる。
【００４１】
当該方法は、具体的に以下のように行うことができる。
まず、２−メルカプトエタノールと必要に応じて水または、メタノール、エタノール等の低級アルコールと触媒量の塩基の水溶液またはメタノール、エタノール等の低級アルコール溶液中にエピハロヒドリンを滴下する。反応温度および反応時間は、上述の範囲となるように調整することが好ましい。エピハロヒドリンを滴下する溶液中において、２−メルカプトエタノールの使用量は、エピハロヒドリン１モルに対して１モル以上、３モル以下、好ましくは１モル以上、２モル以下である。また、触媒量の上記塩基を使用し、上記塩基の使用量は、１価塩基の場合エピハロヒドリンに対して、０．００１モル以上、０．１モル以下である。２価塩基の場合は１価塩基の使用量の半分の量が好ましい。塩基は水溶液、アルコール溶液等として用いることができ、溶液として用いる場合、塩基の濃度は適宜選択することができる。上記溶液にエピハロヒドリンを滴下することにより、式（３）で表されるジオール化合物が得られる。
【００４２】
続いて、２−メルカプトエタノールが、エピハロヒドリン１モルに対して１．５モル以上、３．０モル以下となるように、不足分があれば２−メルカプトエタノールをさらに加え、さらにエピハロヒドリンに対して１．０モル以上、２．０モル以下となるように塩基の不足分を加えることにより、式（２）で表されるポリアルコール化合物を得ることができる。反応温度および反応時間は、上述の範囲となるように調整することが好ましい。
【００４３】
式（３）で表されるジオール化合物の合成において、水酸化ナトリウム等の強塩基を使用する場合の反応温度は、１０℃以上、５０℃以下とするのが適当である。反応温度が高すぎると、触媒量で加えた塩基が、ジオール化合物からポリアルコール化合物の生成反応に消費され、ジオール体の収率が低下する可能性がある。
【００４４】
（工程Ｂ）
次いで、工程Ａで得られた式（２）で表されるポリアルコール化合物とチオ尿素とを、塩化水素存在下に反応させてイソチウロニウム塩を得る。
【００４５】
具体的には、式（２）で表されるポリアルコール化合物に、該ポリアルコール化合物１モルに対して２．７モル以上、好ましくは２．７モル以上、６．０モル以下、より好ましくは、２．９モル以上、３．２モル以下のチオ尿素を加え、反応させる。反応は、ポリアルコール化合物１モルに対して３モル以上、好ましくは３モル以上、１２モル以下、より好ましくは３モル以上、５モル以下の塩化水素存在下において、室温から還流温度の範囲、好ましくは９０〜１２０℃の温度で、１〜１０時間程度で行う。ポリアルコール化合物とチオ尿素との反応により、イソチウロニウム塩化合物が形成される。塩化水素を用いることにより、十分な反応速度が得られ、しかもチオール化合物の着色、得られるプラスチックレンズの色相を制御することができる。塩化水素としては、塩酸水溶液、塩化水素ガスを用いることができる。塩酸水溶液を用いる場合、その濃度は適宜選択することができる。
【００４６】
（工程Ｃ）
工程Ｂで得られたイソチウロニウム塩を含む反応液にアンモニア水を加え、該イソチウロニウム塩を加水分解し、ポリチオール化合物を得る。ポリチオール化合物として、下記式（５）で表される４−メルカプトメチル−１,８−ジメルカプト−３，６−ジチアオクタンを主成分とするポリチオール化合物を得ることができる。
【００４７】
【化１１】
2014027427.tif 000013
【００４８】
具体的には、イソチウロニウム塩を含む反応液を１５〜６０℃、好ましくは３１〜５５℃、より好ましくは３１〜４５℃の温度範囲に維持しながら、該反応液に８０分以下、好ましくは７０分以下、より好ましくは２０〜６０分間でアンモニア水を加える。アンモニア水を加える時間は、短い方が好ましいが冷却能力等設備の能力等を考慮し、上記時間内に設定される。
【００４９】
このような条件で加水分解反応を行うことにより、工業的規模での継続的な生産において、所望の品質を有するプラスチックレンズを安定して得ることができる。すなわち、このポリチオール化合物を用いることで、色相、透明性、脈理等の品質に優れたポリチオウレタン系樹脂からなるプラスチックレンズを安定した品質で得ることができる。すなわち、本実施形態の加水分解反応によれば、製品の歩留まりや良品率を改善することができる。
【００５０】
アンモニア水を加える前に、有機溶媒を加えることが好ましい。有機溶媒を加えることにより、得られるプラスチックレンズの色相等の品質が改善される。有機溶媒の添加量は、溶媒の種別等により適宜選択されるが、チウロニウム塩反応液に対して、０．１〜３．０倍量、好ましくは０．２〜１．０倍量となる量で加えることができる。有機溶媒としては、トルエン、キシレン、クロロベンゼン、ジクロロベンゼン等を挙げることができる。上記効果の観点から、トルエンが好ましい。
【００５１】
アンモニア水は、上記添加時間内に、前記した塩化水素の使用量１モルに対して、アンモニア（ＮＨ３）として、１モル以上、好ましくは１モル以上、３モル以下、さらに好ましくは１．１モル以上、２モル以下となるように、アンモニア水を加えることができる。アンモニア水の濃度は、１０〜２５％とすることができる。またアンモニア水に代えて、アンモニアガスを用いることもできる。アンモニア水の全部もしくは一部をアンモニアガスに代えて添加する場合、アンモニア水と同様の条件（使用量、添加時間、添加温度）にて行うことができる。
【００５２】
本実施形態においては、塩化水素１モルに対し、アンモニア（ＮＨ３）を、添加速度１．２５モル％／分以上、好ましくは１．２５モル％／分以上、３．７５モル％／分以下、より好ましくは１．３８モル％／分以上、２．５モル％／分以下となるように加える。本工程においては、継続的に上記速度で添加する必要はなく、上記添加時間の平均添加速度が、この範囲に含まれていればよい。
そして、アンモニア水を加えた後、室温から還流温度範囲、好ましくは３０〜８０℃において、１〜８時間程度の間で加水分解反応を継続して行う。
【００５３】
（工程Ｄ）
本実施形態においては、工程Ｃで得られたポリチオール化合物を洗浄により精製する。
【００５４】
具体的には、酸洗浄、次いで複数回の水洗浄を行うことができる。酸洗浄前に水洗浄を、酸洗浄後にアルカリ洗浄を行うこともできる。アルカリ洗浄により、水洗回数を減少させることができる。洗浄工程により不純物等を効率良く除去することができる。かかる洗浄による精製により、ポリチオール化合物より得られるプラスチックレンズの色相が改善され、さらに白濁、脈理の発生が低減された高品質のプラスチックレンズを歩留まり良く生産することができ、良品率も改善される。好ましい形態の例としては、加水分解後に、水洗−酸洗浄−水洗−アルカリ洗浄−水洗を行う方法、また、酸洗浄−水洗−アルカリ洗浄−水洗を行う方法、または酸洗浄−水洗を行う方法などをあげることができる。各洗浄は複数回繰り返してもよい。
【００５５】
酸洗浄は、得られたポリチオール化合物を含む溶液に、塩酸を加えて行うことができる。塩酸の濃度は２５〜３６％、好ましくは３０〜３６％とすることができる。塩酸の濃度が２５％より低いと、不純物等によりプラスチックレンズに白濁が生じることがある。また、酸洗浄の温度は１０〜５０℃、好ましくは、１５〜５０℃、より好ましくは２０〜５０℃、さらにより好ましくは３０〜４５℃とすることができる。
塩酸の濃度および温度条件を満たすことにより、色相に優れ、濁りが低減されたプラスチックレンズを歩留まり良く得ることができ、良品率も改善される。
【００５６】
水洗浄は、酸素濃度が５ｍｇ／Ｌ以下である脱気水を用いることができる。
脱気水の製造方法としては窒素を吹き込んで溶存酸素を追い出す方法、加熱処理により溶存酸素を追い出す方法、真空脱気により溶存酸素を追い出す方法等が挙げられるが、酸素濃度を５ｍｇ／Ｌ以下にできるならば特に限定はされない。
これにより、プラスチックレンズのような光学材料において問題となる色相や濁りを、効果的に抑制することができる。
【００５７】
また、アルカリ洗浄は、アルカリ性水溶液を加え、２０〜５０℃の範囲で１０分〜３時間撹拌することにより行うことができる。アルカリ性水溶液としてはアンモニア水が好ましい。また、アンモニア水の濃度は０．１〜１０％、好ましくは０．１〜１％、より好ましくは０．１〜０．５％とすることができる。
【００５８】
なお、酸洗浄、アルカリ洗浄においても、酸素濃度が５ｍｇ／Ｌ以下である水を用いることにより、プラスチックレンズのような光学材料において問題となる色相や濁りを、効果的に抑制することができる。
【００５９】
工程Ｄの後、溶媒除去工程、必要に応じて低沸点化合物の除去工程、濾過工程、蒸留工程を行い、ポリチオール化合物として４-メルカプトメチル-１,８-ジメルカプト-３,６-ジチアオクタンを含むポリチオール化合物を得ることができる。
溶媒除去工程は、常圧又は減圧下、有機溶媒を除去する工程であり、減圧度、温度は用いる溶媒等によって適宜選択されるが、減圧下、１００℃以下、好ましくは８５℃以下で行なうことが好ましい。
【００６０】
低沸点化合物の除去工程は、溶媒除去工程後、常圧又は減圧下、含有する低沸点化合物を除去する工程であり、減圧度、温度は用いる溶媒等によって適宜選択されるが、減圧下、１００℃以下、好ましくは８５℃以下で行なうことが好ましい。その際、窒素ガス等の不活性ガスを通気しながら行っても良い。
【００６１】
濾過工程は、塩等の固形物を濾過により除去する工程で、濾過の方法等は適宜選択されるが、メンブランフィルターやカートリッジフィルターを用いた減圧濾過や加圧濾過等を用いることができる。フィルターの孔径は５μｍ以下、好ましくは２μｍ以下のもので行なう事が好ましい。
【００６２】
蒸留工程は、蒸留によりポリチオール化合物を精製する工程で、減圧度、温度は用いる溶媒等によって適宜選択されるが、減圧下、２５０℃以下、好ましくは２００℃以下で行なうことが好ましい。
なお、本実施形態の製造方法は空気中でも実施できるが、全体を窒素雰囲気下で行うのが色相の面から好ましい。
【００６３】
＜光学材料用重合性組成物＞
本実施形態における光学材料用重合性組成物は、上述の方法で得られた光学材料用ポリチオール化合物と、ポリイソ（チオ）シアナート化合物とを含む。
【００６４】
ポリイソ（チオ）シアナート化合物は、一分子中に少なくとも２個以上のイソ（チオ）シアナート基を有する化合物であれば、特に限定されないが、具体的には、例えば、ヘキサメチレンジイソシアナート、１，５−ペンタンジイソシアナート、２，２−ジメチルペンタンジイソシアナート、２，２，４−トリメチルヘキサンジイソシアナート、ブテンジイソシアナート、１，３−ブタジエン−１，４−ジイソシアナート、２，４，４−トリメチルヘキサメチレンジイソシアナート、１，６，１１−ウンデカントリイソシアナート、１，３，６−ヘキサメチレントリイソシアナート、１，８−ジイソシアナト−４−イソシアナトメチルオクタン、ビス（イソシアナトエチル）カーボネート、ビス（イソシアナトエチル）エーテル、リジンジイソシアナトメチルエステル、リジントリイソシアナート等の脂肪族ポリイソシアナート化合物；
イソホロンジイソシアネート、ビス（イソシアナトメチル）シクロヘキサン、ジシクロヘキシルメタンジイソシアネート、シクロヘキサンジイソシアネート、メチルシクロヘキサンジイソシアネート、ジシクロヘキシルジメチルメタンイソシアネート、２，５−ビス（イソシアナトメチル）−ビシクロ[２．２．１]ヘプタン、２，６−ビス（イソシアナトメチル）−ビシクロ[２．２．１]ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン、ビス（４−イソシアナトシクロへキシル）メタン、１，３−ビス（イソシアナトメチル）シクロヘキサン、１，４−ビス（イソシアナトメチル）シクロヘキサン等の脂環族ポリイソシアネート化合物；
１，２−ジイソシアナトベンゼン、１，３−ジイソシアナトベンゼン、１，４−ジイソシアナトベンゼン、トリレンジイソシアナート、２，４−ジイソシアナトトルエン、２，６−ジイソシアナトトルエン、エチルフェニレンジイソシアナート、イソプロピルフェニレンジイソシアナート、ジメチルフェニレンジイソシアナート、ジエチルフェニレンジイソシアナート、ジイソプロピルフェニレンジイソシアナート、トリメチルベンゼントリイソシアナート、ベンゼントリイソシアナート、ビフェニルジイソシアナート、トルイジンジイソシアナート、４，４'−メチレンビス（フェニルイソシアナート）、４，４'−メチレンビス（２−メチルフェニルイソシアナート）、ビベンジル−４，４'−ジイソシアナート、ビス（イソシアナトフェニル）エチレン、ビス（イソシアナトメチル）ベンゼン、ｍ−キシリレンジイソシアナート、ビス（イソシアナトエチル）ベンゼン、ビス（イソシアナトプロピル）ベンゼン、α，α，α'，α'−テトラメチルキシリレンジイソシアナート、ビス（イソシアナトブチル）ベンゼン、ビス（イソシアナトメチル）ナフタリン、ビス（イソシアナトメチルフェニル）エーテル、ビス（イソシアナトエチル）フタレート、２，５−ジ（イソシアナトメチル）フラン等の芳香環化合物を有するポリイソシアナート化合物；
ビス（イソシアナトメチル）スルフィド、ビス（イソシアナトエチル）スルフィド、ビス（イソシアナトプロピル）スルフィド、ビス（イソシアナトヘキシル）スルフィド、ビス（イソシアナトメチル）スルホン、ビス（イソシアナトメチル）ジスルフィド、ビス（イソシアナトエチル）ジスルフィド、ビス（イソシアナトプロピル）ジスルフィド、ビス（イソシアナトメチルチオ）メタン、ビス（イソシアナトエチルチオ）メタン、ビス（イソシアナトメチルチオ）エタン、ビス（イソシアナトエチルチオ）エタン、１，５−ジイソシアナト−２−イソシアナトメチル−３−チアペンタン、１，２，３−トリス（イソシアナトメチルチオ）プロパン、１，２，３−トリス（イソシアナトエチルチオ）プロパン、３，５−ジチア−１，２，６，７−ヘプタンテトライソシアナート、２，６−ジイソシアナトメチル−３，５−ジチア−１，７−ヘプタンジイソシアナート、２，５−ジイソシアナートメチルチオフェン、４−イソシアナトエチルチオ−２，６−ジチア−１，８−オクタンジイソシアナート等の含硫脂肪族ポリイソシアナート化合物；
２−イソシアナトフェニル−４−イソシアナトフェニルスルフィド、ビス（４−イソシアナトフェニル）スルフィド、ビス（４−イソシアナトメチルフェニル）スルフィドなどの芳香族スルフィド系ポリイソシアナート化合物；
ビス（４−イソシアナトフェニル）ジスルフィド、ビス（２−メチル−５−イソシアナトフェニル）ジスルフィド、ビス（３−メチル−５−イソシアナトフェニル）ジスルフィド、ビス（３−メチル−６−イソシアナトフェニル）ジスルフィド、ビス（４−メチル−５−イソシアナトフェニル）ジスルフィド、ビス（４−メトキシ−３−イソシアナトフェニル）ジスルフィド等の芳香族ジスルフィド系ポリイソシアナート化合物；
２，５−ジイソシアナトテトラヒドロチオフェン、２，５−ジイソシアナトメチルテトラヒドロチオフェン、３，４−ジイソシナトメチルテトラヒドロチオフェン、２，５−ジイソシアナト−１，４−ジチアン、２，５−ジイソシアナトメチル−１，４−ジチアン、４，５−ジイソシアナト−１，３−ジチオラン、４，５−ビス（イソシアナトメチル）−１，３−ジチオラン、４，５−ジイソシアナトメチル−２−メチル−１，３−ジチオラン等の含硫脂環族ポリイソシアナート化合物；
１，２−ジイソチオシアナトエタン、１，６−ジイソチオシアナトヘキサン等の脂肪族ポリイソチオシアナート化合物；シクロヘキサンジイソチオシアナート等の脂環族ポリイソチオシアナート化合物；１，２−ジイソチオシアナトベンゼン、１，３−ジイソチオシアナトベンゼン、１，４−ジイソチオシアナトベンゼン、２，４−ジイソチオシアナトトルエン、２，５−ジイソチオシアナト−ｍ−キシレン、４，４'−メチレンビス（フェニルイソチオシアナート）、４，４'−メチレンビス（２−メチルフェニルイソチオシアナート）、４，４'−メチレンビス（３−メチルフェニルイソチオシアナート）、４，４'−ジイソチオシアナトベンゾフェノン、４，４'−ジイソチオシアナト−３，３'−ジメチルベンゾフェノン、ビス（４−イソチオシアナトフェニル）エーテル等の芳香族ポリイソチオシアナート化合物；
さらには、１，３−ベンゼンジカルボニルジイソチオシアナート、１，４−ベンゼンジカルボニルジイソチオシアナート、（２，２−ピリジン）−４，４−ジカルボニルジイソチオシアナート等のカルボニルポリイソチオシアナート化合物；チオビス（３−イソチオシアナトプロパン）、チオビス（２−イソチオシアナトエタン）、ジチオビス（２−イソチオシアナトエタン）等の含硫脂肪族ポリイソチオシアナート化合物；
１−イソチオシアナト−４−［（２−イソチオシアナト）スルホニル］ベンゼン、チオビス（４−イソチオシアナトベンゼン）、スルホニル（４−イソチオシアナトベンゼン）、ジチオビス（４−イソチオシアナトベンゼン）等の含硫芳香族ポリイソチオシアナート化合物；２，５−ジイソチオシアナトチオフェン、２，５−ジイソチオシアナト−１，４−ジチアン等の含硫脂環族ポリイソチオシアナート化合物；
１−イソシアナト−６−イソチオシアナトヘキサン、１−イソシアナト−４−イソチオシアナトシクロヘキサン、１−イソシアナト−４−イソチオシアナトベンゼン、４−メチル−３−イソシアナト−１−イソチオシアナトベンゼン、２−イソシアナト−４，６−ジイソチオシアナト−１，３，５−トリアジン、４−イソシアナトフェニル−４−イソチオシアナトフェニルスルフィド、２−イソシアナトエチル−２−イソチオシアナトエチルジスルフィド等のイソシアナト基とイソチオシアナト基を有する化合物等が挙げられる。
【００６５】
ポリイソ（チオ）シアナート化合物は、好ましいものとして、ヘキサメチレンジイソシアナート、１，５−ペンタンジイソシアナート、イソホロンジイソシアネート、ビス（イソシアナトメチル）シクロヘキサン、ジシクロヘキシルメタンジイソシアネート、２，５−ビス（イソシアナトメチル）−ビシクロ[２．２．１]ヘプタン、２，６−ビス（イソシアナトメチル）−ビシクロ[２．２．１]ヘプタン、ビス（４−イソシアナトシクロへキシル）メタン、１，３−ビス（イソシアナトメチル）シクロヘキサン、１，４−ビス（イソシアナトメチル）シクロヘキサン等の脂肪族系ポリイソシアネート化合物；ビス（イソシアナトメチル）ベンゼン、ｍ−キシリレンジイソシアナート、１，３−ジイソシアナトベンゼン、トリレンジイソシアナート、２，４−ジイソシアナトトルエン、２，６−ジイソシアナトトルエン、４，４'−メチレンビス（フェニルイソシアナート）等の芳香環化合物を有するポリイソシアナート化合物を挙げることができる。
【００６６】
さらに、これらの塩素置換体、臭素置換体等のハロゲン置換体、アルキル置換体、アルコキシ置換体、ニトロ置換体や多価アルコールとのプレポリマー型変性体、カルボジイミド変性体、ウレア変性体、ビュレット変性体、ダイマー化あるいはトリマー化反応生成物等も使用できる。これらの化合物は単独または２種以上を混合して使用してもよい。
【００６７】
光学材料用重合性組成物に用いられるポリチオール化合物としては、上述の方法で得られた光学材料用ポリチオール化合物に加えて、他の光学材料用ポリチオール化合物を用いることもできる。
他の光学材料用ポリチオール化合物は、好ましいものとして、メタンジチオール、１，２-エタンジチオール、１，２，３-プロパントリチオール、ペンタエリスリトールテトラキス（２-メルカプトアセテート）、ペンタエリスリトールテトラキス（３-メルカプトプロピオネート）、ビス（メルカプトエチル）スルフィド、５，７-ジメルカプトメチル-１，１１-ジメルカプト-３，６，９-トリチアウンデカン、４，７-ジメルカプトメチル-１，１１-ジメルカプト-３，６，９-トリチアウンデカン、４，８-ジメルカプトメチル-１，１１-ジメルカプト-３，６，９-トリチアウンデカン、２，５-ジメルカプトメチル−１，４−ジチアン、テトラキス（メルカプトメチルチオメチル）メタン、テトラキス（２-メルカプトエチルチオメチル）メタン、テトラキス（３-メルカプトプロピルチオメチル）メタン、ビス（２，３-ジメルカプトプロピル）スルフィド、２，５-ジメルカプトメチル−１，４−ジチアン、２、５-ジメルカプト-１，４-ジチアン、２，５-ジメルカプトメチル-２，５-ジメチル-１，４-ジチアン、１，１，３，３-テトラキス（メルカプトメチルチオ）プロパン、１，１，２，２-テトラキス（メルカプトメチルチオ）エタン、４，６-ビス（メルカプトメチルチオ）-１，３-ジチアン等の脂肪族ポリチオール化合物を挙げることができる。
【００６８】
ポリチオール化合物とポリイソ（チオ）シアナート化合物の使用割合は、特に限定されないが、通常、モル比がＳＨ基／ＮＣＯ基＝０．５〜３．０の範囲内、好ましくは０．６〜２．０、さらに好ましくは０．８〜１．３の範囲内である。使用割合が上記範囲内であると、プラスチックレンズ等の光学材料および透明材料として求められる屈折率、耐熱性等の種々の性能をバランスよく満たすことが可能となる。
【００６９】
本発明のポリチオウレタン系樹脂の諸物性、操作性、および重合反応性等を改良する目的で、ウレタン樹脂を形成するポリチオール化合物とイソ（チオ）シアナート化合物に加えて、その他の物質を加えてもよい。例えば、ウレタン形成原料に加えて、アミン等に代表される活性水素化合物、カーボネート化合物、エステル化合物、金属、金属酸化物、有機金属化合物、無機物等の１種または２種以上を加えてもよい。
【００７０】
また、目的に応じて、公知の成形法と同様に、鎖延長剤、架橋剤、光安定剤、紫外線吸収剤、酸化防止剤、油溶染料、充填剤、離型剤などの種々の物質を添加してもよい。所望の反応速度に調整するために、チオカルバミン酸Ｓ−アルキルエステルあるいは、ポリチオウレタン系樹脂の製造において用いられる公知の反応触媒を適宜に添加してもよい。
反応触媒としては、チオカルバミン酸Ｓ−アルキルエステルあるいは、ポリチオウレタン系樹脂の製造において用いられる公知の反応触媒を適宜に添加することができる。
反応触媒の例としては、ジブチルスズジクロライド、ジメチルスズジクロライド等のジアルキルスズハロゲン化物類、ジメチルスズジアセテート、ジブチルスズジオクタノエート、ジブチルスズジラウレート等のジアルキルスズジカルボキシレート類、ジブチルスズジブトキシド、ジオクチルスズジブトキシド等のジアルキルスズジアルコキシド類、ジブチルスズジ（チオブトキシド）等のジアルキルスズジチオアルコキシド類、ジ（２−エチルヘキシル）スズオキサイド、ジオクチルスズオキサイド、ビス（ブトキシジブチルスズ）オキサイド等のジアルキルスズ酸化物類、ジブチルスズスルフィド等のジアルキルスズ硫化物類が挙げられる。ジブチルスズジクロライド、ジメチルスズジクロライド等のジアルキルスズハロゲン化物類は好適な例として挙げられる。
【００７１】
更に、樹脂の改質を目的として、ヒドロキシ化合物、エポキシ化合物、エピスルフィド化合物、有機酸及びその無水物、（メタ）アクリレート化合物等を含むオレフィン化合物等の樹脂改質剤を加えてもよい。ここで、樹脂改質剤とは、チオウレタン系樹脂からなる材料の屈折率、アッベ数、耐熱性、比重等の物性や耐衝撃性等の機械強度等を調製あるいは向上させる化合物である。
【００７２】
また、本実施形態の光学材料用重合性組成物は、必要に応じて、ブルーイング剤を含むことができる。ブルーイング剤は、可視光領域のうち橙色から黄色の波長域に吸収帯を有し、樹脂からなる光学材料の色相を調整する機能を有する。ブルーイング剤は、さらに具体的には、青色から紫色を示す物質を含む。
【００７３】
本実施形態の光学材料用重合性組成物に用いられるブルーイング剤は、特に限定されるものではなく、具体的には、染料、蛍光増白剤、蛍光顔料、無機顔料等が挙げられるが、ブルーイング剤として使用できるものの中から光学部品に要求される物性や樹脂色相などに合わせて適宜選択される。これらのブルーイング剤は、それぞれ単独で用いても、２種類以上組み合わせて使用してもよい。
【００７４】
これらのブルーイング剤のうち、重合性組成物への溶解性の観点および得られる光学材料の透明性の観点からは、染料が好ましい。
【００７５】
吸収波長の観点からは、好ましくは、極大吸収波長が５２０ｎｍ以上６００ｎｍ以下の染料であり、さらに好ましくは極大吸収波長が５４０ｎｍ以上５８０ｎｍ以下の染料が挙げられる。
また、化合物の構造の観点からは、アントラキノン系染料が好ましい。
【００７６】
ブルーイング剤の添加方法については、特に限定されるものではなく、あらかじめモノマー系に添加しておくことが望ましい。その方法として、モノマーに溶解させておく方法、あるいは、高濃度のブルーイング剤を含有したマスター溶液を調製しておき、そのマスター溶液を使用するモノマーや他の添加剤で希釈して添加する方法など、様々な方法が採用できる。
【００７７】
本実施形態の光学材料用重合性組成物は、具体的には、上述の製造方法により得られたポリチオール化合物と、ポリイソ（チオ）シアナート化合物と、さらに必要に応じて他の成分を混合し、混合液として得られる。この混合液を必要に応じ、適当な方法で脱泡を行った後、モールド中に注入し、通常、低温から高温へ徐々に加熱し重合させる。
【００７８】
このようにして、本実施形態の重合性組成物を硬化させて得られるポリチオウレタン系樹脂からなる成形体は、高屈折率で低分散であり、耐熱性、耐久性に優れ、軽量で耐衝撃性に優れた特徴を有しており、さらには色相が良好で、眼鏡レンズ、カメラレンズ等の光学材料および透明材料素材として好適である。
【００７９】
また、本実施形態のポリチオウレタン系樹脂を用いて得られるプラスチックレンズは、必要に応じ反射防止、高硬度付与、耐磨耗性向上、耐薬品性向上、防雲性付与、あるいはファッション性付与等の改良を行うため、表面研磨、帯電防止処理、ハードコート処理、無反射コート処理、染色処理、調光処理等の物理的、化学的処理を施してもよい。
【実施例】
【００８０】
以下に、実施例により本発明を更に詳細に説明するが、本発明はこれらに限定されるものではない。【００８１】
なお、以下の実施例においては、以下の測定法により物性を測定した。
・ＡＰＨＡ：色相の表示方法であり、白金とコバルトの試薬を溶解して調製した標準液を用い、試料の色と同等の濃さの標準液稀釈液を比較により求め、その「度数」を測定値とした。
・水分量：トルエンに溶解させ、カールフィッシャー水分計にて水分測定を実施した。
・粘度：JIS K 7117に準拠し測定した。
・屈折率：京都電子工業社ＲＡ−６００のデジタル屈折計にて、２０℃で測定した。
・アンモニウム分：クロロホルムに溶解させ、水で抽出し、イオンクロマトグラフィーで測定した。
・酸分：溶媒に溶解させ、ＫＯＨのメタノール溶液により滴定し、ＨＣｌ分として算出した。
・樹脂失透度：実施例のプラスチックレンズ作成条件で9ｍｍ平板を作成し、失透度測定装置（ＨＡＹＡＳＨＩ社製：ＬＵＭＩＮＡＲ  ＡＣＥ  ＬＡ−１５０ＳＥ）により測定した。
・樹脂ＹＩ：色相評価におけるイエローインデックスのことであり、色彩色差計にて測定する。実施例のプラスチックレンズ作成条件で9ｍｍ平板を作成し、ミノルタ社製色彩色差計（ＣＲ−４００）を用いて、ＹＩ値を測定した
・脈理：実施例のプラスチックレンズ作成条件でレンズを作成し、高圧水銀灯下目視で観察し、縞状のものが観察されないものを○、観察されたものを×とした。【００８２】
また、水に窒素を吹き込んで溶存酸素を追い出すことにより、溶存酸素濃度２ｐｐｍの脱気水を得た。【００８３】
［実施例Ａ-１］
（４−メルカプトメチル-１，８-ジメルカプト-３，６-ジチアオクタンを主成分とするポリチオール化合物の合成）
反応器内に、２−メルカプトエタノール１２４．６重量部、脱気水（溶存酸素濃度２ｐｐｍ）１８．３重量部を装入した。１２〜３５℃にて、３２重量％の水酸化ナトリウム水溶液１０１．５重量部を４０分かけて滴下装入した後、エピクロルヒドリン７３．６重量部を２９〜３６℃にて４．５時間かけて滴下装入し、引き続き４０分撹拌を行った。ＮＭＲデータから、１，３−ビス（２−ヒドロキシエチルチオ）−２−プロパノールの生成を確認した。
35.5％の塩酸331.5重量部を装入し、次に、純度９９．９０％のチオ尿素１８３．８重量部を装入し、１１０℃還流下にて３時間撹拌して、チウロニウム塩化反応を行った。４５℃まで冷却した後、トルエン３２０．５重量部を加え、３１℃まで冷却し、２５重量％のアンモニア水溶液２４３．１重量部を３１〜４１℃で４４分掛けて装入し、５４〜６２℃で３時間撹拌により加水分解反応を行い、４-メルカプトメチル-１，８-ジメルカプト-３，６-ジチアオクタンを主成分とするポリチオールのトルエン溶液を得た。該トルエン溶液に、３５．５％塩酸１６２．８重量部添加し、３５〜４３℃で１時間酸洗浄した。脱気水（溶存酸素濃度２ｐｐｍ）174.1重量部を添加し３５〜４５℃で３０分洗浄を２回実施した。０．１％アンモニア水１６２．１重量部を加え、３０分洗浄した。脱気水（溶存酸素濃度２ｐｐｍ）１７４．２重量部を添加し３５〜４５℃で３０分洗浄を２回実施した。加熱減圧下でトルエン及び微量の水分を除去後、１．２μｍのＰＴＦＥタイプメンブランフィルターで減圧濾過して４-メルカプトメチル-１，８-ジメルカプト-３，６-ジチアオクタンを主成分とするポリチオール化合物２０５．０重量部を得た。得られたポリチオール化合物の物性を表−１に示す。
（重合性組成物の粘度測定）
ｍ−キシリレンジイソシアナート５２重量部、硬化触媒としてジブチル錫ジクロライド０．０１５重量部、ゼレックＵＮ（商品名Ｓｔｅｐａｎ社製品；酸性リン酸エステル）０．１０重量部、バイオソーブ５８３（共同薬品社製；紫外線吸収剤）０．０５重量部を、２０℃にて混合溶解させた。得られた４-メルカプトメチル-１，８-ジメルカプト-３，６-ジチアオクタンを主成分とするポリチオール化合物４８重量部を装入混合し、混合均一液とした。混合均一溶液作成時を０時間とし、７時間後の粘度をＢ型粘度計で測定した。重合性組成物の７時間後の粘度を重合速度の指標とした。粘度の値が２５０ｍＰａ・ｓ以下を○、１０００ｍＰａ・ｓ以上を×とし評価した。結果を表−２に示す。【００８４】
４-メルカプトメチル-１，８-ジメルカプト-３，６-ジチアオクタンの元素分析及びNMR分析の結果を示す。
元素分析（C7H16S5として）
Ｃ Ｈ Ｓ 分析値 32.12 6.19 61.69計算値 32.27 6.19 61.531H NMR（CDCl3）
δppm＝1.74〜1.91（3H,m,SＨ）
2.70〜3.00（13H,m,CＨ）【００８５】
【表１】
2014027427.tif 000014
【００８６】
【表２】
2014027427.tif 000015
【００８７】
（プラスチックレンズの製造）
ｍ−キシリレンジイソシアナート５２重量部、硬化触媒としてジブチル錫ジクロライド０．０１５重量部、ゼレックＵＮ（商品名Ｓｔｅｐａｎ社製品；酸性リン酸エステル）０．１０重量部、バイオソーブ５８３（共同薬品社製；紫外線吸収剤）０．０５重量部を、２０℃にて混合溶解させた。得られた４-メルカプトメチル-１，８-ジメルカプト-３，６-ジチアオクタンを主成分とするポリチオール化合物４８重量部を装入混合し、混合均一液とした。この均一液を６００Ｐａにて１時間脱泡を行った後、１μｍテフロン（登録商標）フィルターにて濾過を行った後、ガラスモールドとテープからなるモールド型へ注入した。このモールド型をオーブンへ投入し、１０℃〜１２０℃まで徐々に昇温し、２０時間で重合した。重合終了後、オーブンからモールド型を取り出し、離型して樹脂を得た。得られた樹脂を更に１２０℃で３時間アニールを行った。得られたレンズの物性を表−２に示す。【００８８】
［実施例Ａ-２〜Ａ-１０］
表−１に記載の製造条件とした以外は、実施例Ａ-１と同様に４-メルカプトメチル-１，８-ジメルカプト-３，６-ジチアオクタンを主成分とするポリチオール化合物を製造した。得られたポリチオール化合物の物性を表−１に示す。さらに、実施例Ａ-１と同様に、重合性組成物の７時間後の粘度を測定し、プラスチックレンズを製造した。結果を表−２に示す。【００８９】
［実施例Ｂ-１］
（４-メルカプトメチル-１，８-ジメルカプト-３，６-ジチアオクタンを主成分とするポリチオールの合成）
反応器内に、２−メルカプトエタノール１２４．６重量部、脱気水（溶存酸素濃度２ｐｐｍ）１８．３重量部を装入した。１２〜３５℃にて、３２重量％の水酸化ナトリウム水溶液１０１．５重量部を４０分かけて滴下装入した後、エピクロルヒドリン７３．６重量部を２８〜３６℃にて４．５時間かけて滴下装入し、引き続き４０分撹拌を行った。ＮＭＲデータから、１，３−ビス（２−ヒドロキシエチルチオ）−２−プロパノールの生成を確認した。
次に、純度９９．９０％のチオ尿素１８３．７重量部を装入し、純度９０．７％の塩酸ガス１０８．６重量部を吹き込み、１１０℃還流下にて３時間撹拌して、チウロニウム塩化反応を行った。４５℃まで冷却した後、トルエン３２０．５重量部を加え、３１℃まで冷却し、２５重量％のアンモニア水溶液２１６．７重量部を３１〜４０℃で２９分掛けて装入し、５４〜６３℃で３時間熟成により加水分解反応を行い、４-メルカプトメチル-１，８-ジメルカプト-３，６-ジチアオクタンを主成分とするポリチオールのトルエン溶液を得た。該トルエン溶液を、３５．５%塩酸１６２．９重量部添加し、３４〜４３℃で１時間酸洗浄した。脱気水（溶存酸素濃度２ｐｐｍ）１７４．２重量部を添加し３５〜４５℃で３０分洗浄を２回実施した。０．１％アンモニア水１６２．８重量部を加え、３０分洗浄した。脱気水（溶存酸素濃度２ｐｐｍ）１７４．２重量部を添加し３４〜４５℃で３０分洗浄を２回実施した。加熱減圧下でトルエン及び微量の水分を除去後、１．２μｍのＰＴＦＥタイプメンブランフィルターで減圧濾過して４-メルカプトメチル-１，８-ジメルカプト-３，６-ジチアオクタンを主成分とするポリチオール化合物２０５．０重量部を得た。得られたポリチオール化合物の物性を表−１に示す。重合性組成物の粘度の測定は実施例Ａ-1と同様に行った。結果を表−２に示す。
４-メルカプトメチル-１，８-ジメルカプト-３，６-ジチアオクタンの同定は実施例Ａ−１と同様に行ない、同様の結果が得られた。【００９０】
（プラスチックレンズの製造）
ｍ−キシリレンジイソシアナート５２重量部、硬化触媒としてジブチル錫ジクロライド０．０１５重量部、ゼレックＵＮ（商品名Ｓｔｅｐａｎ社製品；酸性リン酸エステル）０．１０重量部、バイオソーブ５８３（共同薬品社製；紫外線吸収剤）０．０５重量部を、２０℃にて混合溶解させた。得られた４-メルカプトメチル-１，８-ジメルカプト-３，６-ジチアオクタンを主成分とするポリチオール化合物４８重量部を装入混合し、混合均一液とした。この均一液を６００Ｐａにて１時間脱泡を行った後、１μｍテフロン（登録商標）フィルターにて濾過を行った後、ガラスモールドとテープからなるモールド型へ注入した。このモールド型をオーブンへ投入し、１０℃〜１２０℃まで徐々に昇温し、２０時間で重合した。重合終了後、オーブンからモールド型を取り出し、離型して樹脂を得た。得られた樹脂を更に１２０℃で３時間アニールを行った。得られたレンズの物性を表−２に示す。【００９１】
［実施例Ｂ−２〜Ｂ−１０］
表−１に記載の製造条件とした以外は、実施例Ｂ−１と同様に４-メルカプトメチル-１，８-ジメルカプト-３，６-ジチアオクタンを主成分とするポリチオール化合物を製造した。得られたポリチオール化合物の物性を表−１に示す。さらに、実施例Ｂ−１と同様に、重合性組成物の７時間後の粘度を測定し、プラスチックレンズを製造した。結果を表−２に示す。【００９２】
【表３】
2014027427.tif 000016
【００９３】
【表４】
2014027427.tif 000017
【００９４】
[実施例Ｃ−１〜Ｃ−１２、比較例Ａ−１〜Ａ−５]
表−３に記載の製造条件とした以外は、実施例Ａ-１と同様に４-メルカプトメチル-１，８-ジメルカプト-３，６-ジチアオクタンを主成分とするポリチオール化合物を製造し、重合性組成物の７時間後の粘度を測定し、プラスチックレンズを製造した。結果を表−３に示す。【００９５】
【表５】
2014027427.tif 000018
【００９６】
以上のように、実施例のポリチオール化合物を用いることにより、高品質のプラスチックレンズが得られた。一方、比較例においては、色相、失透度および脈理の少なくとも一つに問題があり、十分な品質を有するプラスチックレンズが得られなかった。
また、比較例Ａ−４のポリチオール化合物を含む重合性組成物は、７時間後に粘度が１０００ｍＰａ・ｓ以上になるため、プラスチックレンズの製造安定性にも影響を及ぼすことが明らかとなった。
実際の製造時においては、容積効率（操作中に析出などの不具合）、攪拌性、前工程の操作温度に比べ低すぎる場合は冷却操作が必要になるなどの点を考慮する必要がある。これらの点から、条件II（加水分解反応時のアンモニア水装入）においては、操作温度を１５℃以上とすることが好ましく、条件III（塩酸洗浄）においては操作温度を１０℃以上とすることが好ましく選択される。【００９７】
以上の結果から、条件Ｉにおいて、２−メルカプトエタノールと、エピハロヒドリン化合物と、を１０〜５０℃の温度下で反応させ、条件IIにおいて、反応液を１５〜６０℃の温度に維持しながら、８０分以内にアンモニア水を加えてイソチウロニウム塩を加水分解し、さらに、条件IIIにおいて、ポリチオール化合物を含む溶液に、２５〜３６％濃度の塩酸を加え、１０〜５０℃の温度で洗浄し、ポリチオール化合物を精製して得られたポリチオール化合物を用いることにより、色相、透明性、脈理等の品質に優れたポリチオウレタン系樹脂からなるプラスチックレンズを製造できることが明らかとなった。そして、本発明によれば、実際の工業規模での生産において、繰り返しポリチオール化合物を製造した場合でも、製造ロット間でポリチオール化合物の品質がばらつかず、所望の品質を有するプラスチックレンズを安定して得られることが明らかとなった。【００９８】
この出願は、２０１２年８月１４日に出願された日本出願特願２０１２−１７９８９６を基礎とする優先権を主張し、その開示の全てをここに取り込む。【００９９】
本発明は、以下の態様を含む。
［ａ１］  ポリアルコール化合物とチオ尿素とを、塩化水素存在下に反応させてイソチウロニウム塩を得る工程と、
得られたイソチウロニウム塩を含む反応液を２０〜６０℃の温度に維持しながら、該反応液に８０分以内にアンモニア水を加え、該イソチウロニウム塩を加水分解し、ポリチオール化合物を得る工程と、
を含む、ポリチオール化合物の製造方法。
［ａ２］  ポリチオール化合物を得る前記工程の後に、
得られたポリチオール化合物を含む溶液に、２５〜３６％濃度の塩酸を加え、２０〜５０℃の温度で洗浄し、ポリチオール化合物を精製する工程をさらに含む、［ａ１］に記載のポリチオール化合物の製造方法。【０１００】
［ａ３］  イソチウロニウム塩を生成する前記工程の前に、
２−メルカプトエタノールと、下記式（１）
【化１２】
2014027427.tif 000019
（式中、Ｘはハロゲン原子を表す。）
で表されるエピハロヒドリン化合物と、を２〜５０℃の温度下で反応させて、下記式（２）
【化１３】
2014027427.tif 000020
で表されるポリアルコール化合物を得る工程を含む、［ａ１］または［ａ２］に記載のポリチオール化合物の製造方法。【０１０１】
［ａ４］  ポリアルコール化合物を得る前記工程は、
２−メルカプトエタノールと、下記式（１）
【化１４】
2014027427.tif 000021
（式中、Ｘはハロゲン原子を表す。）
で表されるエピハロヒドリン化合物と、を２〜２０℃の温度下で反応させて、下記式（３）
【化１５】
2014027427.tif 000022
で表される化合物を得る工程と、
式（３）で表される前記化合物と２−メルカプトエタノールとを１０〜５０℃の温度下で反応させて、下記式（２）
【化１６】
2014027427.tif 000023
で表されるポリアルコール化合物を得る工程と、を含む、［ａ３］に記載のポリチオール化合物の製造方法。
［ａ５］  前記ポリチオール化合物が、４−メルカプトメチル−１，８−ジメルカプト−３，６−ジチアオクタンである、［ａ３］または［ａ４］に記載のポリチオール化合物の製造方法。【０１０２】
［ａ６］  イソチウロニウム塩を生成する前記工程の前に、
２−メルカプトエタノールと、下記式（１）
【化１７】
2014027427.tif 000024
（式中、Ｘはハロゲン原子を表す。）
で表されるエピハロヒドリン化合物と、を２〜２０℃の温度下で反応させて、下記式（３）
【化１８】
2014027427.tif 000025
で表される化合物を得る工程と、
式（３）で表される化合物を硫化ナトリウムと反応させて、下記式（４）
【化１９】
2014027427.tif 000026
で表されるポリアルコール化合物を得る工程を含む、［ａ１］または［ａ２］に記載のポリチオール化合物の製造方法。
［ａ７］  前記ポリチオール化合物が、４，８−ジメルカプトメチル−１，１１−ジメルカプト−３，６，９−トリチアウンデカン、４，７−ジメルカプトメチル−１，１１−ジメルカプト−３，６，９−トリチアウンデカン、および５，７−ジメルカプトメチル−１，１１−ジメルカプト−３，６，９−トリチアウンデカンからなる群より選択される一種または二種以上を主成分とする、［ａ６］に記載のポリチオール化合物の製造方法。
［ａ８］  ［ａ１］乃至［ａ７］のいずれかに記載の製造方法を用いる、ポリチオール化合物の工業的製造方法。
［ａ９］  ［ａ１］乃至［ａ８］のいずれかに記載の製造方法で得られたポリチオール化合物を含有する光学材料用重合性組成物。
［ａ１０］  ［ａ９］に記載の光学材料用重合性組成物を硬化させて得られる成形体。
［ａ１１］  ［ａ１０］に記載の成形体からなるプラスチックレンズ。
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
２−メルカプトエタノールと、下記一般式（１）
【化１】
2014027427.tif 000034
（式中、Ｘはハロゲン原子を表す。）
で表されるエピハロヒドリン化合物と、を１０〜５０℃の温度下で反応させて、下記式（２）
【化２】
2014027427.tif 000035
で表されるポリアルコール化合物を得る工程と、
得られた式（２）で表されるポリアルコール化合物とチオ尿素とを、塩化水素存在下に反応させてイソチウロニウム塩を得る工程と、
得られたイソチウロニウム塩を含む反応液を１５〜６０℃の温度に維持しながら、該反応液に８０分以内にアンモニア水を加え、該イソチウロニウム塩を加水分解し、下記式（５）
【化３】
2014027427.tif 000036
で表されるポリチオール化合物を得る工程と、
得られた式（５）で表されるポリチオール化合物を含む溶液に、２５〜３６％濃度の塩酸を加え、１０〜５０℃の温度で洗浄し、該ポリチオール化合物を精製する工程と、
を含む、式（５）で表されるポリチオール化合物の製造方法。
【請求項２】
前記式（２）で表されるポリアルコール化合物を得る工程は、
２−メルカプトエタノールと、一般式（１）で表されるエピハロヒドリン化合物と、を１０〜２０℃の温度下で反応させて、下記式（３）
【化４】
2014027427.tif 000037
で表される化合物を得る工程と、
式（３）で表される前記化合物と２−メルカプトエタノールとを１０〜５０℃の温度下で反応させて、式（２）で表される前記ポリアルコール化合物を得る工程と、を含む、請求項１に記載のポリチオール化合物の製造方法。
【手続補正３】
【補正対象書類名】明細書
【補正対象項目名】０００１
【補正方法】変更
【補正の内容】
【０００１】
本発明は、ポリチオール化合物の製造方法に関する。
【手続補正４】
【補正対象書類名】明細書
【補正対象項目名】００１７
【補正方法】変更
【補正の内容】
【００１７】
【化２】
2014027427.tif 000038
で表されるポリアルコール化合物を得る工程と、
得られた式（２）で表されるポリアルコール化合物とチオ尿素とを、塩化水素存在下に反応させてイソチウロニウム塩を得る工程と、
得られたイソチウロニウム塩を含む反応液を１５〜６０℃の温度に維持しながら、該反応液に８０分以内にアンモニア水を加え、該イソチウロニウム塩を加水分解し、下記式（５）
【化３】
2014027427.tif 000039
で表されるポリチオール化合物を得る工程と、
得られた式（５）で表されるポリチオール化合物を含む溶液に、２５〜３６％濃度の塩酸を加え、１０〜５０℃の温度で洗浄し、該ポリチオール化合物を精製する工程と、
を含む、式（５）で表されるポリチオール化合物の製造方法。
［２］  前記式（２）で表されるポリアルコール化合物を得る工程は、
２−メルカプトエタノールと、一般式（１）で表されるエピハロヒドリン化合物と、を１０〜２０℃の温度下で反応させて、下記式（３）
【手続補正５】
【補正対象書類名】明細書
【補正対象項目名】００１９
【補正方法】変更
【補正の内容】
【００１９】
で表される化合物を得る工程と、
式（３）で表される前記化合物と２−メルカプトエタノールとを１０〜５０℃の温度下で反応させて、式（２）で表される前記ポリアルコール化合物を得る工程と、を含む、［１］に記載のポリチオール化合物の製造方法。
【国際調査報告】
2014027427.tif 000040
2014027427.tif 000041
2014027427.tif 000042
2014027427.tif 000043